(57)【特許請求の範囲】
【請求項１】
間隔を介して対向配置された一対の基板と，
前記一対の基板間に形成された，放電により紫外線を発生するガスが封入された放電ガス空間と，
前記一対の基板の対向面の夫々に形成された電極と，前記一対の基板の一方の，前記放電ガス空間に接する面に形成された蛍光体層とを少なくとも備えたプラズマディスプレイパネルと，
前記電極を介して該プラズマディスプレイパネルを駆動する駆動回路とを備えたプラズマディスプレイ表示装置において，
緑色発光を提供する前記蛍光体層がZn2SiO4:Mn蛍光体で構成されおり，そのMn/Zn組成比が０．０５以上０．０９以下であって、
赤色発光を提供する前記蛍光体層が（Y,Gd）BO3:Euと(Y,Gd)(P,V)O4:Euの混合であって (Y,Gd)(P,V)O4:Euの割合が２５％〜９５％のいずれかであって、
赤，緑，青色発光を提供する各前記蛍光体層から発生する光の残光時間（1/10残光時間）が8ms以下であることを特徴とするプラズマディスプレイ表示装置。
【請求項２】
前記緑蛍光体層がZn2SiO4:Mn蛍光体と(Y,Gd,Sc)2SiO5:Tb,  (Y,Gd)3(Al,Ga)5O12:Tb，(Y,Gd)3(Al,Ga)5O12:Ce,(Y,Gd)B3O6:Tbの群から選ばれた一種以上の蛍光体と混合されている組成であることを特徴とする請求項１記載のプラズマディスプレイ表示装置。
【請求項３】
前記緑蛍光体層の構成材料は前記Zn2SiO4：MnとY2SiO5:Tb，(Y,Gd)3(Al,Ga)5O12:Tb，(Y,Gd)B3O6：Tb，YBO3:Tbの群から選ばれた一種以上の蛍光体と混合されている組成で，その混合比率（Zn2SiO4：Mnの割合）が10％〜90％の範囲にあることを特徴とする請求項１又は２記載のプラズマディスプレイ表示装置。
【請求項４】
前記青蛍光体層の構成材料はBaMgAl10014:Euであることを特徴とする請求項１乃至３の何れかに記載のプラズマディスプレイ装置。
【発明の詳細な説明】
【０００１】
【発明の属する技術分野】
本発明は、放送受信機，あるいは映像表示に用いられる表示装置であるプラズマディスプレイ表示装置及びこの表示装置を用いた映像表示システムに関する。
【０００２】
【従来の技術】
近年，放送受信機，コンピュータ用端末，あるいは画像（映像）表示に用いられる平面型の表示装置として，プラズマディスプレイパネル（以下，単に，ＰＤＰと称する）を用いたプラズマディスプレイ装置が量産化されている。
【０００３】
プラズマディスプレイ装置は，そのＰＤＰにおける希ガスを含む微小放電空間での負グロー領域で発生する短波長紫外線（希ガスとしてキセノンを用いた場合は、その共鳴線は147nmまたは172nmにある）を励起源として放電空間内に配置した蛍光体を発光させて，カラー表示を行うものである。
【０００４】
プラズマディスプレイ装置のＰＤＰでは，蛍光体の励起源として水銀蒸気共鳴線253.7nmより波長の短い希ガスの共鳴線等を用い、その短波長限界はヘリウムの共鳴線58.4nmである。
【０００５】
このガス放電セルの構造は、例えば「カラーＰＤＰ技術と材料」/（株）シー・エム・シー発行］に記載されている如きものであり、代表的構造を図９に示す。図９は，一般的な面放電型カラープラズマディスプレイ装置（ＰＤＰ）の構成を示す分解斜視図である。図９に示すＰＤＰは，ガラス基板から成る前面基板１０と背面基板２０とを貼り合せて一体化したものであり，赤（Ｒ），緑（Ｇ），青（Ｂ）の各蛍光体層２４，２５，２６を背面基板２０に形成した反射型ＰＤＰである。
【０００６】
前面基板１０は、背面基板２０と対向する側の面上には，一定の距離を隔てて平行に形成される一対の表示電極１１，１２が形成されている。この一対の表示電極１１，１２は透明電極で形成され，さらに，この表示電極１１，１２には，透明電極の導電性を補うための不透明のバス電極１３，１４が重畳して設けられている。
【０００７】
また，これら電極１１から１４は，ＡＣ駆動のための誘電体（例えば鉛ガラス）層１５により被覆され，この誘電体層１５は酸化マグネシウム（ＭｇＯ）から成る保護膜１６が設けられている。
【０００８】
酸化マグネシウム（ＭｇＯ）は，耐スパッタ性，二次電子放出係数が高いため，誘電体層１５を保護し，放電開始電圧を低下させる働きをする。
【０００９】
背面基板２０の前面基板１０と対向する側の面上には，前面基板１０の表示電極１１，１２群に直交するアドレス電極２１からなる電極群を有し、このアドレス電極２１は，誘電体層２２により被覆されている。この誘電体層２２上には，放電の拡がりを防止（放電の領域を規定）するためにアドレス電極２１間を仕切る隔壁（リブ）２３が設けられている。隔壁２３は低融点ガラスで構成され,間隔、高さ、側壁形状等は，すべて同じ形状とされる。
【００１０】
この隔壁２３間の溝面を被覆する形で，赤，緑，青に発光する各蛍光体層２４，２５，２６が，順次ストライプ状に塗布されている。これらの各蛍光体層２４，２５，２６の形成は、まず背面基板２０にアドレス電極２１，誘電体層２２及び隔壁２３を形成したものに，各蛍光体層２４，２５，２６を形成する蛍光体粒子とビヒクルとを混ぜて蛍光体ペーストとしたものをスクリーン印刷などの方法で塗布後，焼成により揮発成分を除去させて形成する。
【００１１】
前面基板１０と背面基板２０との間の放電空間には、図９には図示していないが，放電ガス（例えば，ヘリウム、ネオン、キセノンなどの混合ガス）が封入されている。
【００１２】
このＰＤＰでは，表示電極１１，１２の一方，例えば，表示電極１２とアドレス電極２１とにより放電セル（単位発光領域または放電スポット）を選択し，表示電極１１，１２間の維持放電により選択された放電セルでガス放電を繰り返し実行させる。
ガス放電によって生じる真空紫外線により，その領域の蛍光体層が励起され可視発光が得られ，そして、３原色に対応する赤、緑、青の各蛍光体層２４，２５，２６を有する単位発光領域の発光量の組み合わせでカラー表示が得られる。
【００１３】
【発明が解決しようとする課題】
カラーＰＤＰは，年々性能向上が図られ，直視型陰極線管カラーテレビジョンを代替しようとしている。ＰＤＰがテレビ放送受信機として家庭用大型テレビとして本格的に普及するためには，動画像品質のさらなら向上が必要である。
本発明の目的は，動画像品質を高性能化するＰＤＰを実現できる赤，緑蛍光体層を提供することにある。
【００１４】
本発明の前記ならびにその他の目的と新規な特徴は，本明細書の記述及び添付図面によって明らかにする。
【００１５】
【課題を解決するための手段】
プラズマディスプレイ表示装置の動画像品質は，赤,緑，青の各色に発光する蛍光体からの可視光の残光時間によりその品質が左右される。ディスプレイの駆動周期が６０Hzの場合では，残光時間が16.6ms以上になると，次の周期まで発光が尾を引くため，表示画像に乱れを生じる。そのため，蛍光体の残光時間（1/10残光時間）をできるだけ短くする必要がある。但し，実用的には，その残光時間を8ms以下程度まで低減できれば，動画像品質をかなり高品質で表示することが可能となる。さらに，6ms以下まで残光時間を低減できれば，ほとんどの動画像を高品質で表示することができる。そこで，様々な赤蛍光体及び緑蛍光体を試作し，ＰＤＰ内での蛍光体発光の残光時間をを評価した。但し，現在ＰＤＰに使用されている青蛍光体は，残光時間が極端に短い（1ms以下）ため，特に短残光化を進める必要がない。
【００１６】
その結果，緑蛍光体には，Zn2SiO4:Mn蛍光体で構成されおり，そのMn/Zn組成比が0.05以上であるものが好適があることがわかった。また，Zn2SiO4:Mn蛍光体と(Y,Gd,Sc)2SiO5:Tb,  (Y,Gd)3(Al,Ga)5O12:Tb,(Y,Gd)3(Al,Ga)5O12:Ce,(Y,Gd)B3O6:Tbの群から選ばれた一種以上の蛍光体と混合されている組成も好適であることが見出された。
また，赤蛍光体には，（Y,Gd）BO3:EuとY2O3:Eu,(Y,Gd)(P,V)O4:Euのいずれか一種以上の蛍光体と混合されている組成が好適であることがわかった。
【００１７】
さらに，ＰＤＰの赤，緑発光を提供する各蛍光体層に上記赤，緑蛍光体を適用することで，上記目的を達成することができる。
【００１８】
【発明の実施の形態】
以下、図面を参照して本発明の実施の形態を詳細に説明する。
【００１９】
[実施の形態１]
図1は，本発明の実施の形態１のプラズマディスプレイ装置のＰＤＰの構成を示す分解斜視図である。
【００２０】
図２は，本実施の形態のＰＤＰの１画素分の構成を示す断面図である。本実施の形態のプラズマディスプレイ装置のＰＤＰの構成は，前記図９に示すＰＤＰとほぼ同じであるので,その詳細な説明は省略する。但し，蛍光体層２４は，本発明の一つの特徴である（Y,Gd）BO3:Eu蛍光体とY2O3:Eu蛍光体を混合した赤蛍光体が充填されている。さらに，蛍光体層２５は,従来使用されているZn2SiO4:Mn蛍光体であり，その1/10残光特性が6msを示す緑蛍光体が充填されている。なお，図２では，前面基板１０側を，±９０°回転して図示している。
【００２１】
本実施の形態のような，面放電型カラーＰＤＰのＰＤＰでは，例えば，表示電極１２（一般に，走査電極と呼ぶ。）に負の電圧を，アドレス電極２１と表示電極１１に正の電圧（表示電極１２に印加される電圧に比して正の電圧）を印加することにより放電が発生し，これにより，表示電極１１と表示電極１２との間で放電を開始するための補助となる壁電荷が形成される（これを書き込みと称する。）この状態で表示電極１１と表示電極１２との間に，適当な逆の電圧を印加すると，誘電体１５（及び保護層１６）を介して，両電極の間の放電空間で放電が発生する。放電終了後，表示電極１１と表示電極１２とに印加する電圧を逆にすると，新たに放電が発生する。これを繰り返すことにより継続的に放電が発生する（これを維持放電又は表示放電と呼ぶ）。
【００２２】
本実施の形態のＰＤＰは，背面基板２０上に，銀などで構成されているアドレス電極２１と，ガラス系の材料で構成される誘電体層２２を形成した後，同じくガラス系の材料で構成される隔壁材を厚膜印刷し，ブラストマスクを用いて，ブラスト除去により，隔壁２３を形成する。次に，この隔壁２３上に，赤，緑，青の各蛍光体層（２４，２５，２６）を該当する隔壁２３間の溝面を被覆する形で，順次ストライプ状に形成する。
【００２３】
ここで，各蛍光体層（２４，２５，２６）は，赤，緑，青に対応し，赤蛍光体粒子４０重量部（ビヒクル６０重量部），緑蛍光体粒子３５重量部（ビヒクル６５重量部），青蛍光体粒子３０重量部（ビヒクル７０重量部）とし，それぞれビヒクルと混ぜて蛍光体ペーストとし，スクリーン印刷により塗布したあと，乾燥及び焼成工程により蛍光体ペースト内の揮発成分の蒸発と有機物の燃焼除去を行って形成する。なお，本実施の形態で用いた蛍光体層は，中央粒径が３μｍの各蛍光体粒子で構成されている。
【００２４】
また，各蛍光体の材料は，赤蛍光体は(Y,Gd)BO3:Eu蛍光体とY2O3:Eu蛍光体を１：１混合物であり，緑蛍光体は1/10残光時間を6msとするために，Mn/Zn組成比を0.07としたZn2SiO4:Mn蛍光体を用い，青蛍光体はBaMgAl10O14:Euである。
【００２５】
次に,表示電極（１１，１２），バス電極（１３，１４），誘電体層１５，保護層１６を形成した前面基板１０と，背面基板２０をフリット封着し，パネル内を真空排気した後放電ガスを注入し封止する。本実施の形態のＰＤＰは，そのサイズが４２ワイド型，画素数ＶＧＡ相当（８５２ｘ４８０）で，一画素のピッチが４９０μｍｘ１０８０μｍである。
次に，本実施の形態において，Zn2SiO4:Mn蛍光体のMn/Zn組成比を0.01〜0.1まで変化させ赤，青蛍光体は同一の材料を使用し，各Mn/Zn組成比を有する緑蛍光体を緑蛍光体層２５に充填したプラズマディスプレイ装置を作製し，動画像表示時の画質およびＰＤＰパネルの残光時間を調べた。
Mn/Zn組成比が0.01，0.03，0.05，0.07，0.09,0.1における緑蛍光体の1/10残光時間は，12ms，10ms，8ms，6ms，4ms，3msであった。しかし，4ms以下の残光特性を示すMn/Zn組成比0.09以上のZn2SiO4:Mn蛍光体では，輝度の大幅な低下と寿命性能の低減が激しく生じることがわかった。
また，本実施例で使用した赤蛍光体は，(Y,Gd)BO3:Eu蛍光体とY2O3:Eu蛍光体の１：１混合物であり，その1/10残光時間が約6msであることが確認できた。動画像表示時の主観評価では，緑蛍光体も6msの残光時間を示す組合せが最も印象が良く，その次に，8ms，4msとの組合せが良好な画質を得られることがわかった。
【００２６】
[比較例１]
ここでは，赤蛍光体は(Y,Gd)BO3:Eu蛍光体単一組成とし，緑蛍光体がZn2SiO4:Mn蛍光体でありMn/Zn組成比が0.01の場合を比較例として作製し，実施の形態１における各プラズマディスプレイ装置の動画像表示時の画質およびＰＤＰパネルの残光時間を比較した。
比較例１で作製したプラズマディスプレイ装置の緑色表示時の1/10残光時間は，約１２msである。また，赤蛍光体の残光時間も約9msと長いため，動画像の表示品質は，かなり尾引きが目に付く結果となった。特に，緑色の残光性が目立つことがわかった。
以上の比較から，ＰＤＰの赤蛍光体の1/10残光時間調整をを(Y,Gd)BO3:Eu蛍光体とY2O3:Eu蛍光体の混合物で実施できることを示すことができた。さらに，赤蛍光体が6ms程度の残光時間を有する場合には，緑蛍光体も8ms〜4ms程度の残光時間が好適であり，ほぼ同一な残光時間6msを有する場合が最適であることを見出した。
また，緑蛍光体であるZn2SiO4:Mn蛍光体の残光時間を低減するには，Mn/Zn組成比を調整することが有効であり，かつ8ms〜4msの残光時間を得るには，その組成比が0.05〜0.09の範囲が好適であることがわかった。
【００２７】
なお，本実施の形態では，青蛍光体をBaMgAl10O14:Euの場合について説明したが，本発明はこれに限定されるものではなく，本発明は，前記以外の蛍光体材料，及び前記以外の蛍光体材料の組合せにも適用可能であり,さらに様々な粒子径，サイズに対しても共通に適用可能である。
【００２８】
また，本発明が適用可能なＰＤＰのサイズは，特に限定されるものではなく，様々な画面サイズ（２０から１００インチ程度），解像度，画素サイズなどＰＤＰのサイズを決めるパラメータに関係なく適用することができる。
【００２９】
[実施の形態２]
本実施の形態のプラズマディスプレイ装置のＰＤＰの構成は，前記図９に示すＰＤＰと同じであるので，その詳細な説明は省略する。前記実施の形態１では，Zn2SiO4:Mn蛍光体のMn/Zn比を変化させたときの残光特性について示した。ここでは，赤蛍光体である(Y,Gd)BO3:Eu蛍光体とY2O3:Eu蛍光体の混合比率について，Y2O3:Eu蛍光体の含有率を10%，30%，50%，70%，90%に変化させた場合の残光時間及び動画像品質の主観評価を実施した。
【００３０】
前記実施の形態１と同様に，各蛍光体層（２４，２５，２６）は，赤，緑，青に対応し，赤蛍光体はいずれの場合も蛍光体粒子４０重量部（ビヒクル６０重量部），緑蛍光体粒子３５重量部（ビヒクル６５重量部），青蛍光体粒子３０重量部（ビヒクル７０重量部）とし，それぞれビヒクルと混ぜて蛍光体ペーストとし，スクリーン印刷により塗布したあと，乾燥及び焼成工程により蛍光体ペースト内の揮発成分の蒸発と有機物の燃焼除去を行って形成した。また，青蛍光体はBaMgAl10O14:Euである。
各赤蛍光体の混合比率（Y2O3:Euの含有比率）での残光時間は，10%,30%,50%,70%,90%において，夫々8.5ms,7.0ms,6.0ms,  4.0ms,3.5msの値を示した。
動画像品質は，緑蛍光体の6ms付近である7.0〜4.0msで良好な映像表示が得られた。この結果，赤蛍光体の混合比率は，30%〜70%程度が好適であることがわかった。
ＰＤＰの赤蛍光体の1/10残光時間調整を(Y,Gd)BO3:Eu蛍光体とY2O3:Eu蛍光体の混合物で実施できることを示すことができた。さらに，緑蛍光体が6ms程度の残光時間を有する場合には，赤蛍光体も8ms〜4ms程度（実施例検討では，7ms〜4ms）の残光時間が好適であり，ほぼ同一な残光時間6msを有する場合が最適であることを見出した。
また，赤蛍光体である(Y,Gd)BO3:Eu蛍光体とY2O3:Eu蛍光体の混合物の比率は，30%〜70%の範囲が8ms〜4msの残光時間を得るには好適であることがわかった。
さらに，赤蛍光体の混合組合せとして，(Y,Gd)BO3:Eu蛍光体と(Y,Gd)(P,V)O4:Eu蛍光体の混合物の場合についても同様な検討を実施した。この場合における8ms〜4msの残光時間を得る混合比率((Y,Gd)(P,V)O4:Euの含有率)は，25%〜95%の範囲が好適であることがわかった。
【００３１】
なお，本実施の形態では，青蛍光体をBaMgAl10O14:Euの場合について説明したが，本発明はこれに限定されるものではなく，本発明は，前記以外の蛍光体材料，及び前記以外の蛍光体材料の組合せにも適用可能であり,さらに様々な粒子径，サイズに対しても共通に適用可能である。
また，本発明が適用可能なＰＤＰのサイズは，特に限定されるものではなく，様々な画面サイズ（２０から１００インチ程度），解像度，画素サイズなどＰＤＰのサイズを決めるパラメータに関係なく適用することができる。
【００３２】
[実施の形態３]
図３は，本実施の形態のＰＤＰの１画素分の構成を示す断面図である。本実施の形態では，緑蛍光体層２５への緑蛍光体の充填は，スクリーン印刷法で，まず5msの残光時間を示す (Y,Gd)3(Al,Ga)5O12:Tb蛍光体，次に8msの残光を示すZn2SiO4:Mn蛍光体の順に２回印刷を行ない，図３に示す２種の蛍光体を積層した緑蛍光体層２５を形成した。
【００３３】
前記実施の形態１と同様に，各蛍光体層（２４，２５，２６）は，赤，緑，青に対応し，赤蛍光体粒子４０重量部（ビヒクル６０重量部），緑蛍光体粒子１４重量部（ビヒクル８６重量部）としZn2SiO4:Mn蛍光体を１種と緑蛍光体粒子２０重量部（ビヒクル８０重量部）とし(Y,Gd)3(Al,Ga)5O12:Tb蛍光体（Tb濃度10mol%）を１種準備し，青蛍光体粒子３０重量部（ビヒクル７０重量部）とし，それぞれビヒクルと混ぜて蛍光体ペーストとし，スクリーン印刷により塗布したあと，乾燥及び焼成工程により蛍光体ペースト内の揮発成分の蒸発と有機物の燃焼除去を行って形成した。また，各蛍光体の材料は，赤蛍光体は(Y,Gd)BO3:Eu蛍光体と(Y,Gd)(P,V)O4:Eu蛍光体の混合物であり，混合比率は60%の場合であり，青蛍光体はBaMgAl10O14:Euであり，緑蛍光体はZn2SiO4:Mn蛍光体とY3(AlxGa1-x)5O12:Tb蛍光体（Tb濃度10mol%）を別々に準備した。
【００３４】
この時の赤蛍光体の1/10残光時間は，約6msであり，積層型緑蛍光膜から得られる発光の残光時間も6msとほぼ同等な残光特性を得ることができた。そのため，動画像品質も良好な表示映像が得られた。
また，積層緑蛍光膜中の体積比率を変化させるため，Zn2SiO4:Mn緑蛍光体粒子を２５〜１０重量部（ビヒクル７５〜９０重量部）とした蛍光体ペーストと(Y,Gd)3(Al,Ga)5O12:Tb蛍光体（Tb濃度10mol%）緑蛍光体粒子を１０〜２５重量部（ビヒクル９０〜７５重量部）とした蛍光体ペーストをそれぞれ準備し，先程と同じ条件で印刷形成を行った。
すべての場合で蛍光体粒子の重量部が３５となるように組合せた。
積層型緑蛍光膜の場合における体積比率を変化させたときの残光特性は，(Y,Gd)3(Al,Ga)5O12:Tb蛍光体の含有量が約30%，約40%，約60%，約70%のときに，夫々1/10残光時間が7ms，6.5ms，6ms，5.5msになることを確認した。
このように，希土類元素テルビウムを付活したY3(AlxGa1-x)5O12:Tb蛍光体（Tb濃度10mol%）とZn2SiO4:Mn蛍光体とを積層して形成した蛍光体層２５においても，残光時間が調整できることを実証した。また，ＰＤＰの赤蛍光体の1/10残光時間調整を(Y,Gd)BO3:Eu蛍光体と(Y,Gd)(P,V)O4:Eu蛍光体の混合物であり，混合比率は60%の場合であり，6ms程度の残光時間を有する場合には，積層型緑蛍光体膜も8ms〜4ms程度（実施例検討では，7ms〜5ms）の残光時間が好適であり，ほぼ同一な残光時間6msを有する場合が最適であることを確認した。
【００３５】
なお，本実施の形態では，青蛍光体をBaMgAl10O14:Euの場合について説明したが，本発明はこれに限定されるものではなく，本発明は，前記以外の蛍光体材料，及び前記以外の蛍光体材料の組合せにも適用可能であり,さらに様々な粒子径，サイズに対しても共通に適用可能である。
また，本発明が適用可能なＰＤＰのサイズは，特に限定されるものではなく，様々な画面サイズ（１５から１００インチ程度），解像度，画素サイズなどＰＤＰのサイズを決めるパラメータに関係なく適用することができる。
【００３６】
[実施の形態４]
本実施の形態のプラズマディスプレイ装置のＰＤＰの構成は，前記図９に示すＰＤＰと同じであるので，その詳細な説明は省略する。
【００３７】
図４は，本実施の形態のプラズマディスプレイ装置のＰＤＰの１画素分の隔壁間隔を示す図である。本実施の形態は，前記実施の形態とは異なる背面基板２０の構造を用いている。隔壁２３の間隔は，緑の放電セルサイズ（隔壁間隔）を１００％として，赤の放電セルを８０％として，青の放電セルを１２０％とし，最大４０％ほど隔壁間隔に変化を持たせた。
【００３８】
本実施の形態では，8msの残光を示すZn2SiO4:Mn蛍光体と4msの残光時間を示すY2SiO5:Tb蛍光体との混合比率（Y2SiO5:Tb蛍光体の含有量）を変化させた場合について残光特性の評価を実施した。
【００３９】
蛍光体層２５への緑蛍光体の充填は，スクリーン印刷法で，図４に示す各蛍光体層（２４，２５，２６）を形成した。
前記実施の形態１と同様に，各蛍光体層（２４，２５，２６）は，赤，緑，青に対応し，赤蛍光体粒子３５重量部（ビヒクル６０重量部），緑蛍光体粒子４０重量部（ビヒクル６０重量部）としZn2SiO4:Mn蛍光体とY2SiO5:Tb蛍光体の混合物を用い，青蛍光体粒子５０重量部（ビヒクル５０重量部）とし，それぞれビヒクルと混ぜて蛍光体ペーストとし，スクリーン印刷により塗布したあと，乾燥及び焼成工程により蛍光体ペースト内の揮発成分の蒸発と有機物の燃焼除去を行って形成した。また，各蛍光体の材料は，赤蛍光体は(Y,Gd)BO3:Eu蛍光体と(Y,Gd)(P,V)O4:Eu蛍光体の混合物であり，6ms程度の残光時間を有する混合比率60%の場合であり，青蛍光体はBaMgAl10O14:Euであり，緑蛍光体はZn2SiO4:Mn蛍光体とY2SiO5:Tb蛍光体とを１：１で混合した緑蛍光体を準備した。
本実施の形態における混合比率（Y2SiO5:Tb蛍光体の含有率）を10%，30%，50%，70%,90%と変化させた場合の残光特性は，夫々1/10残光時間が7.5ms，6.5ms，6ms，5ms，4.5msになることを確認した。
【００４０】
このように，Zn2SiO4:Mn蛍光体と希土類元素テルビウムを付活したY2SiO5:Tb蛍光体（Tb濃度10mol%）とを混合して形成した蛍光体層２５においても，残光時間が調整できることを実証した。また，ＰＤＰの赤蛍光体の1/10残光時間調整を(Y,Gd)BO3:Eu蛍光体と(Y,Gd)(P,V)O4:Eu蛍光体の混合物であり，混合比率は60%の場合であり，6ms程度の残光時間を有する場合には，積層型緑蛍光体膜も8ms〜4ms程度（実施例検討では，7.5ms〜4.5ms）の残光時間が好適であり，ほぼ同一な残光時間6msを有する場合が最適であることを確認した。
【００４１】
このように，相対輝度も高く，色度点も良好な値が得られた。希土類元素テルビウムを付活したY2SiO5:Tbの蛍光体とZn2SiO4:Mn蛍光体との混合蛍光体は，その混合比率またTb添加濃度に制約はない。
【００４２】
さらに，希土類元素テルビウム（Tb）を付活した酸化物蛍光体として，下記の緑色発光蛍光体による混合緑色蛍光膜の評価を行った。検討した緑色蛍光体は，組成式YBO3:Tb，LuBO3:Tb，GdBO3:Tb，ScBO3:Tb，YPO4:Tb，LaPO4:Tbで表される組成を主成分とする蛍光体群から順次少なくとも１種以上の材料を選択し輝度評価を行った。このときの混合比率は50％一定とし，希土類元素テルビウム（Tｂ）の添加濃度は5mol%一定とした。まず，上記蛍光体群から選んだ一種の緑色発光を提供する蛍光体とZn2SiO4:Mn蛍光体とを混合した場合では，LuBO3:Tb，GdBO3:Tb，ScBO3:Tb，YPO4:Tbの場合に短残光化を確認できた。
【００４３】
なお，本実施の形態では，青蛍光体をBaMgAl10O14:Euの場合について説明したが，本発明はこれに限定されるものではなく，本発明は，前記以外の蛍光体材料，及び前記以外の蛍光体材料の組合せにも適用可能であり,さらに様々な粒子径，サイズに対しても共通に適用可能である。
また，本発明が適用可能なＰＤＰのサイズは，特に限定されるものではなく，様々な画面サイズ（１５から１００インチ程度），解像度，画素サイズなどＰＤＰのサイズを決めるパラメータに関係なく適用することができる。
【００４４】
[実施の形態５]
以下，前記各実施の形態のＰＤＰを使用する表示システムについて説明する。
【００４５】
図５は，前記各実施の形態のＰＤＰを使用するプラズマディスプレイパネル部１００の概略構成を示すブロック図である。同図に示すように，プラズマディスプレイパネル部１００は，ＰＤＰ１１０，データドライバ回路（１２１，１２２），走査ドライバ回路１３０，高圧パルス発生回路（１４１，１４２），および前記各回路を制御する制御回路１５０で構成される。
【００４６】
ここで，ＰＤＰ１１０は，前記各実施の形態で説明したＰＤＰであり，このＰＤＰ１１０は，画面を上下に分割して同時に駆動するデュアルスキャン方式で駆動される。そのため，ＰＤＰ１１０の長辺側に２個データドライバ回路（１２１，１２２）が設けられ，この２個のデータドライバ回路（１２１，１２２）は，上下のアドレス電極２１を同時に駆動する。
【００４７】
また，ＰＤＰ１１０の短辺側の一方には，走査ドライバ回路１３０が設けられ，この走査ドライバ回路１３０は，表示電極２２を駆動する。高圧パルス発生回路１４１は，走査ドライバ回路１３０から表示電極２２に印加される高電圧パルスを生成する。
【００４８】
ＰＤＰ１１０の短辺側の他方には，高圧パルス発生回路１４２が設けられ，この高圧パルス発生回路１４２は，高電圧パルスを生成し，表示電極２１を駆動する。
【００４９】
図６は，図５に示すプラズマディスプレイパネル部１００を備えるプラズマディスプレイモジュール２００の一例の概略構成を示すブロック図である。同図に示すように，プラズマディスプレイモジュール２００は，入力信号処理回路２１１，画質改善処理回路２１２，フレームメモリ２１３，スキャン／データドライバ制御回路２１４から成る信号処理回路２１０，電力調整回路２２０，高圧電源回路２３０およびプラズマディスプレイパネル部１００で構成される。このプラズマディスプレイモジュール２００に入力される入力画像信号は，入力信号処理回路２１１および画質改善処理回路２１２でγ補正などの信号処理が施された後，フレームメモリ２１３に格納される。この場合に,入力画像信号がアナログ信号の場合には，入力信号処理回路２１１においてデジタルデータに変換される。
【００５０】
スキャン／データドライバ制御回路２１４は，前記データドライバ回路（１２１，１２２）および走査ドライバ回路１３０を制御・駆動する。
【００５１】
図７は，図６に示すプラズマディスプレイモジュール２００を備えるプラズマディスプレイモニタ３００の一例の概略構成を示すブロック図である。また，図８は，図６に示すプラズマディスプレイモジュール２００を備えるＰＤＰテレビジョンシステム４００の一例の概略構成を示すブロック図である。図７，図８において，３１０はスピーカであり，また，４１０はテレビチューナーである。この図７に示すプラズマディスプレイモニタ３００，および図８に示すプラズマディスプレイテレビジョンシステム４００では，外部から映像，音声，および電源が供給される。
【００５２】
これら表示システムで得られた画質は，高輝度で品質がよく，特に動画像表示の際の尾引き現象が低減し，動画品質が高いことが確認できた。
【００５３】
以上,本発明者によってなされた発明を，前期実施の形態に基づき具体的に説明したが，本発明は，前記実施の形態に限定されるものではなく，その要旨を逸脱しない範囲において種々変更可能であることは勿論である。
【００５４】
【発明の効果】
本発明によれば，プラズマディスプレイ表示装置の残光時間を低減し動画像の表示品質を高めることができる。
また, プラズマディスプレイ表示装置を備えた優れた映像表示システムを実現することが可能となる。
【図面の簡単な説明】
【図１】本発明の実施例の形態１のプラズマディスプレイ装置のプラズマディスプレイパネルの構成を示す分解斜視図である。
【図２】本発明の実施例の形態１のプラズマディスプレイパネルの１画素分の構成を示す断面図である。
【図３】本発明の実施例の形態２のプラズマディスプレイパネルの１画素分の構成を示す断面図である。
【図４】本発明の実施例の形態３のプラズマディスプレイ装置のプラズマディスプレイパネルの１画素分の隔壁間隔を示す図である。
【図５】前記各実施例の形態のプラズマディスプレイパネルを使用するプラズマディスプレイパネル部の概略構成を示すブロック図である。
【図６】図５に示すプラズマディスプレイパネル部を備えるプラズマディスプレイモジュールの一例の概略構成を示すブロック図である。
【図７】図６に示すプラズマディスプレイモジュールを備えるプラズマディスプレイモニタの一例の概略構成を示すブロック図である。
【図８】図６に示すプラズマディスプレイモジュールを備えるプラズマディスプレイテレビジョンシステムの一例の概略構成を示すブロック図である。
【図９】一般的な面放電型カラープラズマディスプレイ装置のプラズマディスプレイパネルの構成を示す分解斜視図である。
【符号の説明】
１０…前面基板，１１，１２…表示電極，１３，１４…バス電極，１５，２２…誘電体層，１６…保護膜，２０…背面基板，２１…アドレス電極，２３…隔壁，２４…赤（R）の蛍光体層，２５…緑（G）の蛍光体層，２６…青（B）の蛍光体層，１００…プラズマディスプレイ部，１１０…プラズマディスプレイパネル，１２１，１２２…データドライバ回路，１３０…走査ドライバ回路，１４１，１４２…高圧パルス発生回路，１５０…制御回路，２００…プラズマディスプレイモジュール，２１０…信号発生回路，２１１…入力信号処理回路，２１２…画質改善処理回路，２１３…フレームメモリ，２１４…スキャン／データドライバ制御回路，２２０…電力調整回路，２３０…高圧電源回路，３００…プラズマディスプレイモニタ，３１０…スピーカ，４００…プラズマディスプレイテレビジョンシステム，４１０…テレビチューナー。
【図１】
0004333064.tif 000002
【図２】
0004333064.tif 000003
【図３】
0004333064.tif 000004
【図４】
0004333064.tif 000005
【図５】
0004333064.tif 000006
【図６】
0004333064.tif 000007
【図７】
0004333064.tif 000008
【図８】
0004333064.tif 000009
【図９】
0004333064.tif 000010